(57)【要約】  本発明は、六ホウ化ランタンおよびエポキシ剤を含むポリマーフィルムを含む。六ホウ化ランタンおよびエポキシ剤は、任意の適当な方法においてポリマーフィルム中へまたはその上に導入することができる。エポキシ剤の添加は、驚くべきことに、赤外放射線を都合よく吸収し、環境劣化に耐えるポリマーフィルムの製造を可能にする、六ホウ化ランタンに対する安定化効果を与える。この様に製造されたポリマーフィルムは、かなりの数の用途、例えば、ディスプレイ装置、保護カバー、および板ガラスフィルム用途を有するがこれらに限定されない。【特許請求の範囲】
【請求項１】
六ホウ化ランタン、および
エポキシ剤
を含むポリマーフィルム。
【請求項２】
前記エポキシ剤が、脂肪族モノエポキシドおよび脂肪族ジエポキシドからなる群から選択される、請求項１のポリマーフィルム。
【請求項３】
前記エポキシ剤が、ポリ（オキシプロピレン）グリコールのジエポキシド、２−エチルヘキシルグリシジルエーテル、およびエピクロロヒドリンとポリプロピレングリコールのジエポキシド生成物からなる群から選択される、請求項１のポリマーフィルム。
【請求項４】
前記エポキシ剤が、０．０５から１０．０重量％の量で存在する、請求項１のポリマーフィルム。
【請求項５】
前記エポキシ剤が、０．５から４．０重量％の量で存在する、請求項１のポリマーフィルム。
【請求項６】
前記六ホウ化ランタンが、０．０１から０．２重量％の量で存在する、請求項１のポリマーフィルム。
【請求項７】
前記六ホウ化ランタンが、０．０１から０．１５重量％の量で存在する、請求項１のポリマーフィルム。
【請求項８】
前記エポキシ剤および前記六ホウ化ランタンが、ハードコートまたはバインダー層に配置される、請求項１のポリマーフィルム。
【請求項９】
前記エポキシ剤が、前記ハードコートまたはバインダー層の０．３から２．５重量％であり、および前記六ホウ化ランタンが、前記ハードコートまたはバインダー層の０．５から２．０重量％である、請求項８のポリマーフィルム。
【請求項１０】
前記ハードコートまたはバインダー層が、５０から６０重量％のアンチモン・スズ酸化物を更に含み、ならびに六ホウ化ランタンの前記重量％が、六ホウ化ランタンおよびアンチモン・スズ酸化物の合計の総重量％の１．０８％から３．５３％である、請求項９のポリマーフィルム。
【請求項１１】
前記ポリマーフィルムがポリ（エチレンテレフタレート）を含む、請求項１のポリマーフィルム。
【請求項１２】
前エポキシ剤が、脂肪族モノエポキシドおよび脂肪族ジエポキシドからなる群から選択される、請求項１１のポリマーフィルム。
【請求項１３】
前記エポキシ剤が、ポリ（オキシプロピレン）グリコールのジエポキシド、２−エチルヘキシルグリシジルエーテルおよびエピクロロヒドリンとポリプロピレングリコールのジエポキシド生成物からなる群から選択される、請求項１１のポリマーフィルム。
【請求項１４】
前記エポキシ剤が、０．０５から１０．０重量％の量で存在する、請求項１１のポリマーフィルム。
【請求項１５】
前記エポキシ剤が、０．５から４．０重量％の量で存在する、請求項１１のポリマーフィルム。
【請求項１６】
前記六ホウ化ランタンが、０．０１から０．２重量％の量で存在する、請求項１１のポリマーフィルム。
【請求項１７】
前記六ホウ化ランタンが、０．０１から０．１５重量％の量で存在する、請求項１１のポリマーフィルム。
【請求項１８】
前記エポキシ剤および前記六ホウ化ランタンが、ハードコートまたはバインダー層に配置される、請求項１１のポリマーフィルム。
【請求項１９】
前記エポキシ剤が、前記ハードコートまたはバインダー層の０．３から２．５重量％であり、および前記六ホウ化ランタンが、前記ハードコートまたはバインダー層の０．５から２．０重量％である、請求項１８のポリマーフィルム。
【請求項２０】
前記ハードコートまたはバインダー層が、５０から６０重量％のアンチモン・スズ酸化物を更に含み、ならびに六ホウ化ランタンの前記重量％が、六ホウ化ランタンおよびアンチモン・スズ酸化物の合計の総重量％の１．０８％から３．５３％である、請求項１９のポリマーフィルム。
【請求項２１】
ポリマーフィルムを含むディスプレイ装置であり、
前記ポリマーフィルムが、
六ホウ化ランタン、および
エポキシ剤
を含む、ディスプレイ装置。
【請求項２２】
ポリマーフィルムを含む板ガラスであり、
前記ポリマーフィルムが、
六ホウ化ランタン、および
エポキシ剤
を含む、板ガラス。
【発明の詳細な説明】
【技術分野】
【０００１】
本発明は、赤外線吸収剤を含むポリマーフィルムの分野におけるものであり、更に具体的に言えば、本発明は、赤外放射線を選択的に吸収する赤外線吸収剤を含むポリマーフィルム、例えば、窓フィルム等の分野におけるものである。
【背景技術】
【０００２】
一般的なポリマーフィルム、特に窓フィルムは、関連した装置、材料、板ガラス、またはその他の品目に対して性能強化を与えるために多数の用途において使用することができる。例えば、プラズマディスプレイ、陰極線管、および発光ダイオード装置等のディスプレイ装置は、全て、ポリマーフィルムの導入により強化することができる。フィルムは、また、その他の材料、例えば、日除けおよびブラインド等の表面に適用して種々の特性強化を与えることができる。
【０００３】
ポリマーフィルムの１つの具体的な一般的用途は、板ガラスの上または複数層板ガラス内の強化層としての用途である。ポリマーフィルムは、製造時またはその後の任意の時に板ガラス、例えば、窓に適用することができる。例えば、ポリマーフィルムは、存在している窓に対して、接着剤を使用して、ポリマーフィルムを窓の露出表面に直接結合するために改装することができる。改装のための適用は、窓の太陽透過率特性を改善するのに特に有用である。
【０００４】
赤外放射線、特に近赤外放射線の透過率を減少させる能力は、ポリマーフィルム、特に、建物の用途において使用されるポリマーフィルムの特に望ましい特性である。赤外放射線の透過率を減少させることは、閉鎖された空間内でその様な放射線により発生する熱の減少に繋がる。
【０００５】
赤外放射線透過率を減少する組成物および方法のポリマーの技術分野においては多数の例が存在する。これらの中には、赤外領域の放射線を選択的に吸収する剤の使用が含まれる。１つの有効な公知の剤は六ホウ化ランタン（ＬａＢ６）である。六ホウ化ランタンは、近赤外放射線の優れた選択的吸収剤であるが、その赤外線吸収能力を危うくする、一般的に遭遇する環境条件により分子劣化を受ける。
【発明の開示】
【発明が解決しようとする課題】
【０００６】
更に改善された組成物および方法が、赤外線吸収剤を含むポリマーフィルム、特に、六ホウ化ランタンを含むポリマーフィルムの特性を高めて、光学特性に有害な影響を及ぼすことのない安定性を与えるために必要とされる。
【課題を解決するための手段】
【０００７】
本発明は、六ホウ化ランタンおよびエポキシ剤を含むポリマーフィルムを含む。六ホウ化ランタンおよびエポキシ剤は、任意の適当な方法においてポリマーフィルム中へまたはその上に導入することができる。エポキシ剤の添加は、驚くべきことに、赤外放射線を都合よく吸収し、環境劣化に耐えるポリマーフィルムの製造を可能にする、六ホウ化ランタンに対する安定化効果を与える。この様に製造されたポリマーフィルムは、相当数の用途、例えば、ディスプレイ装置、保護カバー、および板ガラスフィルム用途を有するが、これらに限定されない。
【０００８】
（発明の詳細）
本発明は、赤外線吸収剤を含むポリマーフィルムおよびこのポリマーフィルムを含むこの装置、材料、および板ガラスを含む。本明細書に開示されている様に、六ホウ化ランタンおよびエポキシ剤は、種々の用途に対する性能強化層として有用なポリマーフィルム中へまたはその上に導入される。以下で詳細に説明される様に、本発明のポリマーフィルムは任意の適当なポリマーを含むことができ、好ましい実施形態においては、ポリマーフィルムはポリ（エチレンテレフタレート）を含む。
【０００９】
赤外放射線を減少させるための当該技術分野における従来の試みは、種々の赤外線反射層（例えば、米国特許文献第６３９１４００号、第５２４５４６８号および第２００２／０１５０７４４号を参照されたい）またはポリマー層上もしくはその中に分散された種々の赤外線吸収剤（例えば、米国特許文献第６７３７１５９号、第６５０６４８７号、第６６２０８７２号、第６６７３４５６号、第２００２／００５４９９３号、第２００３／００９４６００号、第２００３／０１２２１１４号、第２００３／００５４１６０号、および国際特許出願ＷＯ０２／０７７０８１を参照されたい）の使用を含む。赤外線吸収剤の使用は幾つかの困難性を示し、その中に、環境条件、例えば、高湿度条件または酸性条件等によるこれらの剤の漸進的な劣化がある。
【００１０】
本発明は、六ホウ化ランタンおよびエポキシ剤を含むポリマーフィルムを含む。本発明の六ホウ化ランタンおよびエポキシ剤は、ポリマーフィルムの上にまたはその中に配置することができる。
【００１１】
ポリマーフィルム
本明細書で使用される「ポリマーフィルム」とは、性能強化層として機能し、材料、装置、または複数層ガラスパネルに容易に結合することのできる相対的に薄いポリマー層を意味する。ポリ（エチレンテレフタレート）は、ポリマーフィルムとして最も一般的に使用される。
【００１２】
種々の実施形態においては、ポリマーフィルム層は、０．０１ミリメートルから０．３０ミリメートル、０．０１３ミリメートルから０．２０ミリメートル、または０．０２５ミリメートルから０．１ミリメートルの厚さを有する。その他の厚さは勿論有用であり、特定の用途に基づいて選択することができる。
【００１３】
本発明のポリマーフィルムは、例えば、太陽光線に暴露した場合に赤外太陽放射線を反射し、可視光線を透過させるための複数層スタックを含む。この複数層スタックは当該技術分野においては公知であり（例えば、ＷＯ８８／０１２３０および米国特許第４７９９７４５号を参照されたい）、例えば、１つまたは複数のオングストローム厚の金属層および１つまたは複数（例えば２つ）の順次に堆積された、場合により協働する誘電層を含むことができる。また公知でもある様に（例えば、米国特許第４０１７６６１号および第４７８６７８３号を参照されたい）、金属層は、場合により、任意の関連したガラス層の霜取りまたは防曇のために加熱される電気抵抗であってもよい。
【００１４】
米国特許第６７９７３９６号において記載されている、本発明で使用することのできるポリマーフィルムの更なるタイプは、金属層によって引き起される干渉を創り出すことなく赤外放射線を反射するために機能する多数の非金属層を含む。
【００１５】
ポリマーフィルム層は、幾つかの実施形態においては、光学的に透明（即ち、層の１つの側に隣接する物体が、他方の側からこの層を通して見る特定の観察者の目で楽に見ることができる）である。種々の実施形態においては、ポリマーフィルム層は熱可塑性材料を含む。その中でも適当な性質を有する熱可塑性材料は、ナイロン、ポリウレタン、アクリル、ポリカーボネート、ポリプロピレン等のポリオレフィン、セルロースアセテートおよびトリアセテート、塩化ビニルポリマーおよびコポリマー等である。種々の実施形態においては、ポリマーフィルム層は、注目すべき性質を有する再延伸熱可塑性フィルム等の材料を含み、材料としては、ポリエステル、例えば、ポリ（エチレンテレフタレート）およびグリコール変性ポリ（エチレンテレフタレート）（ＰＥＴＧ）が挙げられる。種々の実施形態においては、ポリ（エチレンテレフタレート）が使用され、種々の実施形態においては、ポリ（エチレンテレフタレート）は強度を改善するために二軸延伸されていて、高温に曝された場合に低い収縮特性（例えば、１５０℃で３０分後に２方向において２％未満の収縮）を有している。
【００１６】
本発明で使用することのできる、ポリ（エチレンテレフタレート）フィルムに対する種々のコーティングおよび表面処理方法は公開欧州出願第０１５７０３０号において開示されている。本発明のポリマーフィルムは、また、当該技術分野において公知であり、以下に記載するハードコートおよび／または防霧層（ａｎｔｉｆｏｇ  ｌａｙｅｒ）を含むこともできる。
【００１７】
ハードコート
任意の適当な通常のハードコートは、本発明のポリマーフィルム上で耐引掻き層として使用することができる。特に、ハードコートは、ポリ（ケイ酸）および、フッ素化モノマーと第一級アルコールを含む化合物（米国特許第３４２９８４５号において記載されている）、または第一級もしくは第二級アルコールを含む化合物（米国特許第３４２９８４６号において記載されている）とのコポリマーの組合せであってもよい。この目的に適したその他の耐摩耗性コーティング材料は、米国特許第３３９０２０３号、第３５１４４２５号、および第３５４６３１８号において記載されている。
【００１８】
有用なハードコートの更なる例としては、加水分解の加熱またはプラズマ処理で生じる硬化生成物およびメチルトリエトキシシランの縮合生成物が挙げられる。
【００１９】
有用であるハードコートとしては、また、アクリレート官能基、例えば、ポリエステル、ポリエーテル、アクリル、エポキシ、ウレタン、アルキド、スピロアセタール等、ポリブタジエンまたは相対的に低い分子量を有するポリチオールポリエン樹脂；（メタ）アクリレートオリゴマーまたは多価アルコール等の多官能化合物のプレポリマー；あるいは、反応性希釈剤として、相対的に大量の単官能モノマー、例えば、エチル（メタ）アクリレート、エチルヘキシル（メタ）アクリレート、スチレン、メチルスチレンまたはＮ−ビニルピロリドンを含む樹脂、またはトリメチロールプロパン、トリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレートもしくはネオペンチルグリコールジ（メタ）アクリレート等の多官能モノマーが挙げられる。
【００２０】
種々の実施形態においては、アクリレートハードコートが好ましく、特にウレタンアクリレートが好ましい。
【００２１】
六ホウ化ランタン
六ホウ化ランタンの調製およびポリマー基体中またはその上へのその導入は当該技術分野において良く知られている（例えば、米国特許第６６２０８７２号および第６９１１２５４号を参照されたい）。六ホウ化ランタンは、例えば、必要に応じてジルコニウムおよび分散剤を含んだ、液体における固体粒子の分散体として入手できる。
【００２２】
六ホウ化ランタンは、任意の適当な量において、本発明のポリマーシート中へ導入することができ、一般的に、所望の近赤外線吸収を与えるのに十分であって、光学性能に過度の影響を与えない量において導入される。種々の実施形態においては、六ホウ化ランタンは、０．０１から０．２重量％、０．０１から０．１５重量％、または０．０１から０．１重量％の量においてポリマーフィルム中へ導入される。その他の赤外線吸収剤が使用される実施形態においては、六ホウ化ランタンの量は適当に減らすことができる。その他の有用な赤外線吸収剤の例としては、インジウム・スズ酸化物およびドープしたスズ酸化物等が挙げられる。六ホウ化ランタンがバインダー層またはハードコートにおいて分散される実施形態においては、六ホウ化ランタンは、種々の実施形態において、３重量％未満、好ましくは２％未満、更に好ましくは、０．５％−２％がポリマーフィルム中へ導入される。
【００２３】
六ホウ化ランタンは、フィルム形成前のポリマー前駆体と直接混合することによりポリマーフィルム中へ導入することができる。六ホウ化ランタンは、例えば、スプレー方法、グラビア方法、または浸漬方法等によりポリ（エチレンテレフタレート）フィルム上へ導入することができる。その他の実施形態においては、六ホウ化ランタンは、本明細書のいずれかで詳細に記載されている様に、ハードコート材料中へ導入することができる。ハードコートは、多くの場合、耐引掻き性およびその他の特性を強化するためにポリマーフィルムと一緒に使用される（例えば、米国特許第６６６３９５０号を参照されたい）。その他の実施形態においては、六ホウ化ランタンは、当該技術分野において良く知られている様に、２枚のポリマーフィルムを一緒に結合して複数層フィルムを形成するために使用されるバインダー材料中へ導入することができる。
【００２４】
本発明において有用な六ホウ化ランタンはナノサイズの粉砕粒子であって、例えば、サイズにおいて２５０ナノメートル未満、２００ナノメートル未満、１５０ナノメートル未満、または１００ナノメートル未満であることができる。
【００２５】
種々の実施形態においては、六ホウ化ランタンは、アンチモン・スズ酸化物、インジウム・スズ酸化物、または酸化スズと組み合わせることができ、バインダー層またはポリマーフィルムのハードコートへ添加することができる。
【００２６】
これらの実施形態においては、アンチモン・スズ酸化物が好ましく使用され、バインダー層またはハードコートは、アンチモン・スズ酸化物の３０−６０重量％、好ましくは、アンチモン・スズ酸化物の５０−６０重量％、および六ホウ化ランタンの３重量％未満、好ましくは、２％未満、更に好ましくは、０．５％−２％を含む。好ましい実施形態においては、六ホウ化ランタンの重量％は、六ホウ化ランタンおよびアンチモン・スズ酸化物の合計の合計重量％の１．０８％から３．５３％である。
【００２７】
エポキシ剤
任意の適当なエポキシ剤は、当該技術分野において公知のものとして本発明で使用することができる（例えば、米国特許第５５２９８４８号および第５５２９８４９号を参照されたい）。
【００２８】
種々の実施形態においては、以降で説明される様に、利用可能であることが分かっているエポキシ組成物は、（ａ）モノマーのビスフェノール−Ａのジグリシジルエーテルを主として含むエポキシ樹脂；（ｂ）モノマーのビスフェノール−Ｆのジグリシジルエーテルを主として含むエポキシ樹脂；（ｃ）水素化ビスフェノール−Ａのジグリシジルエーテルを主として含むエポキシ樹脂；（ｄ）ポリエポキシド化フェノールノボラック；（ｅ）ポリグリコールのジエポキシド、あるいはまたエポキシ末端化ポリエーテルとして知られている；および（ｆ）先の（ａ）から（ｅ）のエポキシ樹脂のいずれかの混合物から選択される（Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ、Ｖｏｌｕｍｅ  ６、１９６７年、Ｉｎｔｅｒｓｃｉｅｎｃｅ  Ｐｕｂｌｉｓｈｅｒｓ、Ｎ．Ｙ．、２０９頁−２７１頁を参照されたい）。
【００２９】
クラス（ａ）の適当な市販のビスフェノール−Ａのジグリシジルエーテルは、Ｄｏｗ  Ｃｈｅｍｉｃａｌ  ＣｏｍｐａｎｙのＤＥＲ３３１である。クラス（ｂ）のビスフェノール−ＦエポキシのジグリシジルエーテルはＥＰＯＮ樹脂ＤＰＬ−８６２であり、クラス（ｃ）の水素化ビスフェノール−ＡエポキシのジグリシジルエーテルはＥＰＯＮＥＸ樹脂１５１０であり、両者はＳｈｅｌｌ  Ｃｈｅｍｉｃａｌ  Ｃｏｍｐａｎｙから入手できる。クラス（ｄ）のポリエポキシド化フェノールホルムアルデヒドノボラックは、Ｄｏｗ  ＣｈｅｍｉｃａｌからＤＥＮ４３１として入手できる。クラス（ｅ）のポリ（オキシプロピレン）グリコールのジエポキシドは、Ｄｏｗ  ＣｈｅｍｉｃａｌからＤＥＲ７３２として入手できる。
【００３０】
適当なエポキシ剤の更なる例としては、米国特許第３７２３３２０号に記載されているタイプの３，４−エポキシシクロヘキサンカルボキシレート組成物が挙げられる。また、２つの結合したシクロヘキサン基であって、そのそれぞれにエポキシド基が結合したものを含む、米国特許第４２０６０６７号に記載されている様なジエポキシドも有用である。その様なジエポキシド化合物は、式：
【００３１】
【化１】
2009529436.tif 000002
（式中、Ｒ３は、１から１０個の炭素原子、０から６個の酸素原子、および０から６個の窒素原子を含む有機基であり、Ｒ４からＲ９は、独立に、水素および１から５個の炭素原子を含む脂肪族基の中から選択される）に相当する。ジエポキシドの例としては、３，４−エポキシシクロヘキシルメチル−３，４−エポキシシクロヘキサン、ビス（３，４−エポキシ−６−メチルシクロヘキシルメチルアジペート）、および２−（３，４−エポキシシクロヘキシル）−５，５−スピロ（３，４−エポキシ）シクロヘキサン−ｍ−ジオキサンが挙げられる。
【００３２】
更なる有用なエポキシは２−エチルヘキシルグリシジルエーテルである（Ｒｅｓｏｌｕｔｉｏｎ  Ｐｒｏｄｕｃｔｓ、Ｈｏｕｓｔｏｎ、ＴｅｘａｓからＨｅｌｏｘｙ  Ｍｏｄｉｆｉｅｒ  １１６として入手できる）。
【００３３】
更なる有用なエポキシとしては、ポリ（オキシプロピレン）グリコールのジエポキシド、２−エチルヘキシルグリシジルエーテル、およびエピクロロヒドリンとポリプロピレングリコールのジエポキシド生成物が挙げられる。
【００３４】
エポキシ剤の混合物も使用できる。
【００３５】
エポキシ剤は、エポキシ剤のタイプ、ポリマーフィルムの組成および六ホウ化ランタンの量を決定を考慮に入れて、任意の適当な量において導入することができる。エポキシ剤は、一般的に、六ホウ化ランタンと一緒に、例えば、フィルム上に堆積したフィルム内、フィルムのハードコート内、または２枚のポリマーフィルムを一緒に結合して複数層フィルムとするバインダー中へ導入される。
【００３６】
種々の実施形態においては、エポキシ剤は、ポリマーフィルムの０．０５から１０．０、０．１から５．０、０．５から４．０、または１．０から３．５の重量割合で導入される。これらの値は、任意の組合せで、六ホウ化ランタンに対して上で与えられた値と組み合わせることができる。これらの値は、任意の特定の用途に応じて、任意の組合せで、六ホウ化ランタンに対して上で与えられた値と組み合わせることができる。
【００３７】
エポキシ剤がバインダー層またはハードコート中へ導入される実施形態においては、エポキシ剤は、種々の実施形態において、０．３から２．５重量％または０．２から３．０重量％で存在することができる。
【００３８】
本発明のポリマーフィルムは、任意の適当なディスプレイ装置において使用することができる。例えば、陰極線管、プラズマディスプレイパネル、発光ダイオードディスプレイ、およびその他の平面パネルモニター等。種々の実施形態においては、本発明のポリマーフィルムは、当該技術分野において良く知られている様に、接着剤または結合層を使用してこれらの装置のどれかに直接適用することができる。
【００３９】
更なる実施形態においては、本発明のポリマーフィルムは、日除け、ブラインド、繊維、およびその他の材料に適用することができる。これらの実施形態においては、例えば、本発明のポリマーフィルムは、基礎をなす材料の変色、老化、および弱体化を防止することができる。
【００４０】
本発明の更なる実施形態においては、ポリマーフィルムは、２つ以上の板ガラス断熱ガラスユニットの内側表面を含めて、ガラス板ガラスまたは積層ガラスパネルの外側表面に適用される。ポリマーフィルムの適用は、製造中、または窓の装着後に改装することで行うことができる。種々の実施形態においては、これらの表面用途のために使用されるポリマーフィルムは、基礎をなすポリマー層に対する機械的損傷を防ぎまたは減少させるためのハードコートを有する。
【００４１】
なお更なる実施形態においては、本発明のポリマーフィルムは、複数層板ガラスパネル中へ導入される。これらの積層パネルは、また、「安全ガラス」とも言われ、一般的に、その間に相対的に厚いポリマーシートの１つまたは複数の層が配置されている硬質基体、例えば、ガラスまたは硬質プラスチック等の２つ以上の層を含む。ポリマーシート材料は、任意の適当なポリマーであることができ、普通はポリ（ビニルブチラール）である。その他の有用な材料としては、ポリウレタン、ポリ（塩化ビニル）、ポリ（エチレンビニルアセテート）、これらの組合せ等が挙げられる。安全ガラスの製造方法および組成物は当該技術分野において良く知られている。本発明のポリマーフィルムは、任意の適当な方法において積層板ガラスパネル中へ、例えば、２つのポリマーシートの間に導入することができる。適当な接着剤または結合層で以って、ポリマーフィルムは、また、硬質層の１つに隣接する積層板ガラスパネル中へおよびパネルの側面上に導入することができる。
【００４２】
本発明のその他の実施形態においては、本発明のポリマーフィルムは二重層において使用される。本明細書で使用される二重層は、硬質基体およびポリマーフィルムとの間に配置される「ポリマースタック」を有する、硬質基体、例えば、ガラスまたはアクリル等および本発明のポリマーフィルムを有する複数層構造体である。ポリマースタックは単独ポリマーシート、またはポリマーおよびポリマーフィルムの組合せであることができる。得られる二重層構造体は、２つ以上の窓枠板ガラスよりも軽い積層板ガラス構造体をもたらす、単独硬質基体、例えば、ガラス等だけを有する。一般的な二重層構造体は、（ガラス）／／（ポリマーシート）／／（ポリマーフィルム）である。本発明の赤外線吸収剤は、暴露されるポリマーフィルムが、ポリマーフィルムを通して、ポリマーシートの中への水分の進入を一般的に許すので、二重層にとって特に有用である。二重層構造体としては、例えば、
（ガラス）／／（（ポリマーシート）ｈ／／（ポリマーフィルム））ｇ
（ガラス）／／（ポリマーシート）ｈ／／（ポリマーフィルム）
（ここで、ｈは１から１０であり、種々の実施形態においては３未満であり、ｇは１から５であり、種々の実施形態においては３未満である）が挙げられるがこれらに限定されない。
【００４３】
更なる実施形態においては、ポリマーフィルムは、剥落遮蔽体（ｓｐａｌｌ  ｓｈｉｅｌｄ）、例えば：
（複数層板ガラスパネル）／／（（ポリマーシート）ｈ／／（ポリマーフィルム））ｇ
（複数層板ガラスパネル）／／（ポリマーシート）ｈ／／（ポリマーフィルム）
（ここで、ｈは１から１０であり、種々の実施形態においては３未満であり、ｇは１から５であり、種々の実施形態においては３未満である）中へ導入することができるがこれらに限定されない。
【００４４】
本発明の六ホウ化ランタンおよびエポキシ剤に加えて、１つまたは複数の通常の赤外線吸収剤もしくは赤外線反射層が、本発明のポリマーシート、またはその他の層、例えば、複数層実施形態におけるポリマーシート等に導入することができる。
【００４５】
種々の実施形態においては、太陽制御ガラス（ソーラーガラス）が、本発明の１つまたは複数の複数層ガラスパネルのために使用される。ソーラーガラスは、ガラスの光学特性を改善するための１つまたは複数の添加剤を導入する任意の通常のガラスであることができ、特に、ソーラーガラスは、放射線、例えば、近赤外線および紫外線等の望ましくない波長の透過を減少または除去するために一般的に組成される。ソーラーガラスは、また、色付けすることもでき、これは幾つかの用途に対して、可視光線の透過の望ましい減少をもたらす。本発明において有用なソーラーガラスの例は、米国特許第６７３７１５９号および第６６２０８７２号において記載されているものを含めて、当該技術分野において公知のブロンズガラス、灰色ガラス、低Ｅ（低放射率）ガラスおよびソーラーガラスパネルである。ガラス以外の硬質基体が使用でき、幾つかの実施形態においては、硬質基体は、６０℃または７０℃より上のガラス転位温度を有する硬質プラスチック、例えば、ポリカーボネートおよびポリアルキルメタクリレート、特に、アルキル部分において１から３個の炭素原子を有するポリアルキルメタクリレートである。
【００４６】
本発明の種々の実施形態においては、本発明の六ホウ化ランタンおよびエポキシ剤は、ポリマーシートおよび／またはポリマーフィルム上にまたはその中に分配される。六ホウ化ランタンおよびエポキシ剤の濃度、およびこれらの間の比率は、特定の用途の要求に合わせるために調整することができる。一般的に、六ホウ化ランタンの水準は、シート上で所望の赤外線吸収を与えるのに十分なものであり、エポキシ剤は、用途によって、所望の安定性を与えるのに十分な量において含まれる。
【００４７】
種々の実施形態においては、六ホウ化ランタンおよびエポキシ剤を含む本発明のポリマーシートは、７００ナノメートルから２，０００ナノメートルの赤外放射線の少なくとも５％、少なくとも１５％、少なくとも２５％、少なくとも５０％、少なくとも７５％、または少なくとも９０％を吸収し、一方、可視光線の少なくとも６０％、少なくとも７０％、少なくとも８０％、少なくとも９０％、または少なくとも９５％を透過させる。
【００４８】
また、本発明においては、任意の組合せにおいて、本明細書に開示されている本発明の任意のポリマーフィルムのスタックまたはロールが含まれる。
【００４９】
本発明は、また、本発明のポリマーフィルムのどれかを含むフロントガラス、窓、およびその他の最終板ガラス製品を含む。
【００５０】
本発明は、本明細書に記載されている本発明のポリマーフィルムのどれかを使用して、本発明の中間層または板ガラスパネルを形成する工程を含む、中間層および板ガラスパネルの製造方法を含む。
【００５１】
また、本明細書においては、本発明のポリマーシート構造体のどれかを開口部において、例えば、フロントガラスまたは板ガラスパネル内に配置する工程を含む、開口部を通り抜ける赤外および／または近赤外放射線の透過を減少させる方法も本発明の範囲内に含まれる。
【００５２】
本発明は、また、本発明のポリマーフィルムのどれかを板ガラスに適用する工程を含む、光学特性を改善するために、既存の板ガラスを改装する方法を含む。
【００５３】
本発明は、また、本発明のポリマーフィルムを導入する装置および材料を含む。
【００５４】
本発明によれば、環境要因により引き起される劣化に対して抵抗性のある、優れた、選択的赤外線透過率減少特性を有する中間層、例えば、ポリ（エチレンテレフタレート）フィルム、およびその他のポリマーフィルム等を提供することが可能である。
【００５５】
本発明は、例示的実施形態に対する参照を以って説明されたが、種々の変更は為すことが可能であり、均等物は本発明の範囲を逸脱することなくこれらの要素に対して置換え可能であることが当業者には理解される。更に、多数の改良は、本発明の本質的範囲から逸脱することなく、本発明の教示に対して特定の状態または材料を適合させるために為されてもよい。したがって、本発明は、本発明を実施するために考えられる最善の方式として開示された特定の実施形態に限定されるものではなく、本発明は、添付の特許請求の範囲内に入る全ての実施形態を含むことが意図される。
【００５６】
更に、本発明の任意の単一成分に対して与えられた任意の範囲、値、または特性は、両立ができる場合は、本明細書を通して与えられた、成分のそれぞれに対して定義された値を有する実施形態を形成するために、本発明の任意のその他の成分に対して与えられた任意の範囲、値、または特性と交互に使用できることが理解される。例えば、必要に応じて、本発明の範囲内にはあるが列挙するには面倒な多数の置換体を形成するために、任意の一定の範囲においてエポキシ剤を含むことに加えて任意の一定の範囲において六ホウ化ランタンを含むポリマーシートを形成することができる。
【００５７】
要約または特許請求の範囲内で与えられる任意の図の参照番号は、例示目的のためだけのものであって、任意の図において示される任意の１つの特定の実施形態に対して言及されている発明に限定して解釈されるべきものではない。
【００５８】
図は、別途示されない限り目盛は描かれない。
【００５９】
本明細書において参照された学会誌の論文、特許、出願、および本を含めたそれぞれの参考文献は、その全体において参照として本明細書に組み込まれる。
【国際調査報告】
2009529436.tif 000003
2009529436.tif 000004
2009529436.tif 000005